(57)【要約】【課題】抄紙工程での濾水性を向上させることにより、ドライヤーパートでの効率的な乾燥を可能とし、より経済的に段ボール原紙などの板紙を製造し得る板紙の製造方法を提供することを課題とする。【解決手段】アルミニウムイオン供給化合物を添加して板紙を製造するにあたり、ワイヤによって濾過される前の抄紙工程水中に、（ａ）次亜塩素酸塩の水溶液と（ｂ）無機アンモニウム塩の水溶液またはアンモニア水とを次亜塩素酸塩の水溶液中の有効塩素と無機アンモニウム塩の水溶液またはアンモニア水中の窒素とのモル比が１：１〜１：２となるように混合することにより得られる反応混合物を、全残留塩素濃度として０．３〜３０ｍｇ／Ｌとなるように前記アルミニウムイオン供給化合物と共存させて濾水性を向上させることを特徴とする板紙の製造方法により、上記の課題を解決する。【選択図】なし【特許請求の範囲】
【請求項１】
アルミニウムイオン供給化合物を添加して板紙を製造するにあたり、ワイヤによって濾過される前の抄紙工程水中に、（ａ）次亜塩素酸塩の水溶液と（ｂ）無機アンモニウム塩の水溶液またはアンモニア水とを次亜塩素酸塩の水溶液中の有効塩素と無機アンモニウム塩の水溶液またはアンモニア水中の窒素とのモル比が１：１〜１：２となるように混合することにより得られる反応混合物を、全残留塩素濃度として０．３〜３０ｍｇ／Ｌとなるように前記アルミニウムイオン供給化合物と共存させて濾水性を向上させることを特徴とする板紙の製造方法。
【請求項２】
前記アルミニウムイオン供給化合物の添加量が、絶乾パルプ１トンあたりアルミニウムイオンとして１．０〜８．０ｋｇである請求項１に記載の板紙の製造方法。
【請求項３】
前記（ａ）成分が、次亜塩素酸ナトリウム、次亜塩素酸カリウムまたは次亜塩素酸カルシウムの次亜塩素酸塩の水溶液であり、前記（ｂ）成分が、塩化アンモニウム、臭化アンモニウム、リン酸アンモニウム、リン酸二水素アンモニウム、リン酸水素二アンモニウム、硫酸アンモニウムもしくは硝酸アンモニウムの無機アンモニウム塩の水溶液またはアンモニア水である請求項１または２に記載の板紙の製造方法。
【請求項４】
前記アルミニウム供給化合物が、硫酸アルミニウム、硝酸アルミニウム、ポリ塩化アルミニウムまたはポリ塩化ヒドロキシアルミニウムである請求項１〜３のいずれか１つに記載の板紙の製造方法。
【請求項５】
前記抄紙工程水中に、歩留向上剤または濾水性向上剤としての有機高分子重合体をさらに添加して、該有機高分子重合体を前記アルミニウム供給化合物および前記反応混合物と共存させる請求項１〜４のいずれか１つに記載の板紙の製造方法。
【発明の詳細な説明】
【技術分野】
【０００１】
本発明は、抄紙工程での濾水性を向上させることにより、ドライヤーパートでの効率的な乾燥を可能とし、より経済的に段ボール原紙などの板紙を製造し得る板紙の製造方法に関する。
【背景技術】
【０００２】
紙の製造、特にライナーや中芯原紙などの板紙の製造では、抄紙工程における抄紙速度向上による生産効率改善の観点から、ワイヤーパートでの濾水性およびドライヤーパートでの乾燥性の向上が強く要望されている。
近年では省資源や省エネルギーの観点から、製紙原料としての古紙の配合比率が増加し、またブロークパルプ（損紙）の配合比率の増加や白水のクローズド化に伴い、循環して蓄積される夾雑物（アニオントラッシュ）や微細繊維分の製紙原料中の割合が増加し、歩留や濾水性が低下したり、ピッチトラブルが多発するようになってきている。
【０００３】
アニオントラッシュは、歩留向上剤および濾水性向上剤を消費するために、従来からアニオントラッシュキャッチャーとして硫酸アルミニウムやポリ塩化アルミニウムなどの無機凝結剤が使用されている。
濾水性向上剤として硫酸アルミニウムが使用されていたが、これでは不十分であるため、ポリエチレンイミンやポリアクリルアミド系の有機高分子重合体、カチオン化デンプンなどが単独で使用されるか、または硫酸アルミニウムと併用して用いられていることが多い。また、特開平９−２７９４９８号公報（特許文献１）には、濾水性の向上を目的として、アクリル系水溶性カチオン性共重合体とコロイダルシリカとの併用が提案されている。
【０００４】
一方、本願出願人は、特許第４１４３７５０号公報（特許文献２）および特許第４８２５６０４号公報（特許文献３）において、特定の分子量のポリジアリルジメチルアンモニウム塩と無機アルミニウム化合物とを併用する製紙工程用ピッチ障害防止方法を提案している。
【先行技術文献】
【特許文献】
【０００５】
【特許文献１】特開平９−２７９４９８号公報
【特許文献２】特許第４１４３７５０号公報
【特許文献３】特許第４８２５６０４号公報
【発明の概要】
【発明が解決しようとする課題】
【０００６】
しかしながら、上記の先行技術で使用される添加剤には、それぞれ問題がある。
無機凝結剤は、使用量が増加するとスケールや腐食の問題を顕在化させることがある。
また、ポリエチレンイミンは、添加コストが掛かる、用水が発泡するなどの問題がある。
さらに、有機高分子重合体として多用されるポリアクリルアミド系カチオン性ポリマーは、ワイヤでの製紙原料の歩留率改善を主用途とする直鎖状の高分子量のタイプが多く、歩留率を改善しても、ポリマーが形成したフロック中に過多に水分を取り込み、濾水・搾水性を低下させることがある。
また、コロイダルシリカは、有効成分の濃度が低く、輸送コストが掛かり、添加ポイントでのシリカスケールの発生が危惧される。
【０００７】
本発明は、抄紙工程での濾水性を向上させることにより、ドライヤーパートでの効率的な乾燥を可能とし、より経済的に段ボール原紙などの板紙を製造し得る板紙の製造方法を提供することを課題とする。
【課題を解決するための手段】
【０００８】
本発明の発明者らは、アルミニウムイオン供給化合物を添加して板紙を製造するにあたり、ワイヤによって濾過される前の抄紙工程水中に、次亜塩素酸塩の水溶液と無機アンモニウム塩の水溶液またはアンモニア水とを混合することにより得られる反応混合物を、特定の濃度となるようにアルミニウムイオン供給化合物と共存させることにより、抄紙工程における濾水性が顕著に向上し、それによりドライヤーパートでの効率的な乾燥が可能になる事実を見出し、本発明を完成するに到った。
【０００９】
製紙工程水に、次亜塩素酸塩の水溶液と無機アンモニウム塩の水溶液とを混合することにより得られる反応混合物を添加することにより、殺菌効果が得られることは周知である（例えば、特許第４２８８８６６号公報および特許第４９１４１４６号公報参照）。
しかしながら、ワイヤによって濾過される前の抄紙工程水に、残留塩素として特定の濃度となるように上記の反応混合物をアルミニウムイオン供給化合物と共存させることにより、アルミニウムイオン供給化合物が本来有する濾水性の向上効果が顕著に増強されることは意外な事実である。
【００１０】
かくして、本発明によれば、アルミニウムイオン供給化合物を添加して板紙を製造するにあたり、ワイヤによって濾過される前の抄紙工程水中に、（ａ）次亜塩素酸塩の水溶液と（ｂ）無機アンモニウム塩の水溶液またはアンモニア水とを次亜塩素酸塩の水溶液中の有効塩素と無機アンモニウム塩の水溶液またはアンモニア水中の窒素とのモル比が１：１〜１：２となるように混合することにより得られる反応混合物を、全残留塩素濃度として０．３〜３０ｍｇ／Ｌとなるように前記アルミニウムイオン供給化合物と共存させて濾水性を向上させることを特徴とする板紙の製造方法が提供される。
【発明の効果】
【００１１】
本発明の板紙の製造方法によれば、抄紙工程での濾水性を向上させることにより、ドライヤーパートでの効率的な乾燥を可能とし、より経済的に段ボール原紙などの板紙を製造し得る板紙の製造方法を提供することができる。
また、本発明の板紙の製造方法によれば、濾水の濁度が極めて清澄になり、後工程でのピッチトラブルが減少するという効果をも期待できる。
【００１２】
また、本発明の板紙の製造方法は、次の少なくともいずれか１つの要件：
（１）アルミニウムイオン供給化合物の添加量が、絶乾パルプ１トンあたりアルミニウムイオンとして１．０〜８．０ｋｇである、
（２）（ａ）成分が、次亜塩素酸ナトリウム、次亜塩素酸カリウムまたは次亜塩素酸カルシウムの次亜塩素酸塩の水溶液であり、（ｂ）成分が、塩化アンモニウム、臭化アンモニウム、リン酸アンモニウム、リン酸二水素アンモニウム、リン酸水素二アンモニウム、硫酸アンモニウムもしくは硝酸アンモニウムの無機アンモニウム塩の水溶液またはアンモニア水である、
（３）アルミニウム供給化合物が、硫酸アルミニウム、硝酸アルミニウム、ポリ塩化アルミニウムまたはポリ塩化ヒドロキシアルミニウムである、および
（４）抄紙工程水中に、歩留向上剤または濾水性向上剤としての有機高分子重合体をさらに添加して、有機高分子重合体をアルミニウム供給化合物および反応混合物と共存させる
を満足する場合に、上記の効果をさらに発揮する。
【図面の簡単な説明】
【００１３】
【図１】試験例１の試験方法の手順を示すフロー図である。
【発明を実施するための形態】
【００１４】
本発明の板紙の製造方法は、古紙を含むパルプ原料から繊維を離解・叩解させてパルプ化工程水を得るパルプ化工程、得られたパルプ化工程水に製紙用薬品を加えて調成パルプ原料を得る調成工程、得られた調成パルプ原料を抄いて板紙を得る抄紙工程、得られた湿潤紙を乾燥する乾燥工程および抄紙系から白水を回収し希釈液として再利用する回収工程を含む板紙の製造方法であり、
アルミニウムイオン供給化合物を添加して板紙を製造するにあたり、ワイヤによって濾過される前の抄紙工程水中に、（ａ）次亜塩素酸塩の水溶液と（ｂ）無機アンモニウム塩の水溶液またはアンモニア水とを次亜塩素酸塩の水溶液中の有効塩素と無機アンモニウム塩の水溶液またはアンモニア水中の窒素とのモル比が１：１〜１：２となるように混合することにより得られる反応混合物を、全残留塩素濃度として０．３〜３０ｍｇ／Ｌとなるように前記アルミニウムイオン供給化合物と共存させて濾水性を向上させることを特徴とする。
【００１５】
本発明の濾水性の向上効果は、例えば、実施例に記載のような公知の方法により、抄紙工程水の動的濾水度（ｇ）を測定することにより確認することができる。
本発明の板紙の製造方法では、（ａ）成分と（ｂ）成分との反応混合物とアルミニウムイオン供給化合物とを共存させることにより、抄紙工程水の動的濾水度が、従来法のアルミニウムイオン供給化合物単独の添加の場合に比べて３０〜６０％程度向上する。
【００１６】
また、本発明の濁度の低減効果は、例えば、実施例に記載のような公知の方法により、抄紙工程水の濁度（ＮＴＵ）を測定することにより確認することができる。
本発明の板紙の製造方法では、（ａ）成分と（ｂ）成分との反応混合物とアルミニウムイオン供給化合物とを共存させることにより、抄紙工程水の濁度が、従来法のアルミニウムイオン供給化合物単独の添加の場合に比べて１０〜２０％低下する。
【００１７】
本発明の板紙の製造方法では、ワイヤによって濾過される前、すなわち抄紙前の抄紙工程水中に、アルミニウムイオン供給化合物と、特定濃度の上記の反応混合物とが共存することが重要であり、それらの添加順序、つまり添加場所は特に限定されない。
アルミニウムイオン供給化合物の添加場所としては、例えば、ミキシングチェスト、マシンチェスト、種箱、インレットなどが挙げられる。
反応混合物の添加場所としては、例えば、白水サイロや回収タンク、ミキシングチェスト、マシンチェスト、種箱、インレットなどが挙げられる。
【００１８】
（アルミニウムイオン供給化合物）
アルミニウムイオン供給化合物としては、本発明の効果を阻害しない限り特に限定されず、硫酸アルミニウム、硝酸アルミニウム、ポリ塩化アルミニウム、ポリ塩化ヒドロキシアルミニウム、ミョウバンなどが挙げられ、これらの中でも硫酸アルミニウム、硝酸アルミニウム、ポリ塩化アルミニウム、ポリ塩化ヒドロキシアルミニウムが好ましく、経済的な観点より硫酸アルミニウムおよび硝酸アルミニウムが特に好ましい。
アルミニウムイオン供給化合物は、市販されている水溶液をそのままの形態で、もしくはその水溶液を適宜水で希釈した形態で、または市販されている化合物を適宜水で溶解させた形態で用いることができる。
【００１９】
アルミニウムイオン供給化合物の添加量は、添加場所によって変化するが、絶乾パルプ１トンあたりアルミニウムイオンとして１．０〜８．０ｋｇ／トンであるのが好ましい。
アルミニウムイオン供給化合物の添加量が絶乾パルプ１トンあたりアルミニウムイオンとして１．０ｋｇ未満では、期待される効果が発揮されないことがある。一方、アルミニウムイオン供給化合物の添加量が絶乾パルプ１トンあたりアルミニウムイオンとして８．０ｋｇを超えると、経済的な損失に見合う効果が発揮されないことがある。
より好ましいアルミニウムイオン供給化合物の添加量は、絶乾パルプ１トンあたりアルミニウムイオンとして３．０〜７．０ｋｇである。
【００２０】
（反応混合物）
反応混合物は、（ａ）次亜塩素酸塩の水溶液と（ｂ）無機アンモニウム塩の水溶液またはアンモニア水とを、次亜塩素酸塩の水溶液中の有効塩素と無機アンモニウム塩の水溶液またはアンモニア水中の窒素とのモル比が１：１〜１：２となるように混合することにより得られる。
【００２１】
（ａ）成分としては、本発明の効果を阻害しない限り特に限定されず、例えば、次亜塩素酸ナトリウム、次亜塩素酸カリウムおよび次亜塩素酸カルシウムの次亜塩素酸塩の水溶液が挙げられる。
本発明では、これらの水溶液を好適に用いることができ、これらの中でも経済的な点で次亜塩素酸ナトリウム水溶液が特に好ましい。
【００２２】
（ｂ）成分としては、本発明の効果を阻害しない限り特に限定されず、例えば、塩化アンモニウム、臭化アンモニウム、リン酸アンモニウム、リン酸二水素アンモニウム、リン酸水素二アンモニウム、硫酸アンモニウムおよび硝酸アンモニウムの水溶性アンモニウム塩の水溶液ならびにアンモニア水が挙げられる。
本発明では、これらの水溶液およびアンモニア水を好適に用いることができ、これらの中でも経済的な点で臭化アンモニウム水溶液、塩化アンモニウム水溶液および硫酸アンモニウム水溶液が特に好ましい。
【００２３】
（ａ）成分および（ｂ）成分は、市販されている水溶液をそのままの形態で、もしくはその水溶液を適宜水で希釈した形態で、または市販されている化合物を適宜水で溶解させた形態で用いることができる。
【００２４】
本発明では、（ａ）成分が有効塩素濃度として１０００〜９０００ｍｇ／Ｌの濃度、（ｂ）成分が１０００〜９０００ｍｇ／Ｌの濃度を有しかつ（ａ）成分中の有効塩素と（ｂ）成分中の窒素のモル比が１：１〜１：２となるように混合することにより得られる反応混合物を用いるのが好ましい。
より好ましい反応混合物は、（ａ）成分が残留塩素濃度として１０００〜６０００ｍｇ／Ｌの濃度、（ｂ）成分が１０００〜６０００ｍｇ／Ｌの濃度を有しかつ（ａ）成分中の残留塩素量と（ｂ）成分中の窒素のモル比が１：１．１〜１：１．６である。
【００２５】
反応混合物は、添加場所や添加する抄紙工程水中の塩素要求量によって変化するが、ワイヤによって濾過される前の抄紙工程水中に、全残留塩素濃度として０．３〜３０ｍｇ／Ｌの濃度でアルミニウムイオン供給化合物と共存していればよい。
反応混合物の濃度が全残留塩素濃度として０．３ｍｇ／Ｌ未満では、期待される効果が得られないことがある。一方、反応混合物の濃度が全残留塩素濃度として３０ｍｇ／Ｌを超えると、経済的損失に見合う効果が発揮されないことがある。
好ましい反応混合物の濃度は、全残留塩素濃度として０．５〜３０ｍｇ／Ｌであり、より好ましい反応混合物の濃度は、１．０〜２０ｍｇ／Ｌである。
本発明において「全残留塩素」は、結合塩素および遊離塩素を含む。
「全残留塩素濃度」は、実施例に記載のように、ＤＰＤ法（ＪＩＳ  Ｋ０１０１）のような公知の方法により測定することができる。
【００２６】
反応混合物は、連続的にまたは間欠的に抄紙工程水に添加すればよい。
また、使用する薬剤のコストを低減するために、本発明の効果を阻害しない範囲で、アルミニウムイオン供給化合物と反応混合物の濃度を低下させるか、または添加頻度を間欠的にしてもよい。
【００２７】
（有機高分子重合体）
本発明では、抄紙工程水中に、歩留向上剤または濾水性向上剤としての有機高分子重合体をさらに添加して、有機高分子重合体をアルミニウム供給化合物および反応混合物と共存させるのが好ましい。これにより、抄紙工程における濾水性のさらなる向上が期待できる。
【００２８】
有機高分子重合体としては、ポリエチレンイミン、ポリビニルアミン、アクリルアミド／アミノメチルアクリルアミド共重合体の塩（または第４級アンモニウム塩）、（メタ）アクリロイルオキシトリメチルアンモニウムクロライドのホモポリマー、アクリルアミド／（メタ）アクリロイルオキシトリメチルアンモニウムクロライド共重合体、ポリジアリルジメチルアンモニウムクロライド、アクリルアミド／ジアリルジメチルアンモニウムクロライド共重合体、アクリル酸／ジアリルジメチルアンモニウムクロライド共重合体、カチオン化デンプンなどのカチオン性ポリマー、ポリアクリル酸ソーダ、ポリアクリルアミド、ポリアクリルアミド部分加水分解物、アクリルアミド／アクリル酸ソーダ共重合体、カルボキシメチルセルロースナトリウム塩などのアニオン性ポリマーなどが挙げられる。
【００２９】
有機高分子重合体の重量平均分子量は、５，０００〜５０，０００，０００であるのが好ましい。
有機高分子重合体の重量平均分子量が５，０００未満では、期待される効果が得られないことがある。一方、有機高分子重合体の重量平均分子量が５０，０００，０００を超えると、ポリマーが形成したフロック中に過多に水分を取り込み、濾水・搾水性を低下させることがある。
より好ましい有機高分子重合体の重量平均分子量は１，０００，０００〜４０，０００，０００である。
【００３０】
好ましい有機高分子重合体の添加量は、絶乾パルプ１トンあたり１０〜５００ｇであり、より好ましくは１０〜５０ｇである。
有機高分子重合体は、市販されている化合物を適宜水で溶解させた形態で用いることができる。
【実施例】
【００３１】
本発明を以下の試験例により具体的に説明するが、本発明はこれらにより限定されるものではない。
【００３２】
試験例１
パルプスラリーに各種薬剤を添加し、それらの濾水性の向上効果および濾水中の濁度の減少効果を評価した。
試験には、次のような市販の化合物および別途調製した反応混合物を使用した。
【００３３】
（アルミニウム供給化合物）
硫酸アルミニウム：２０％の液体硫酸アルミニウムを使用した。
【００３４】
（反応混合物）
反応混合物Ａ：
次亜塩素酸ナトリウム溶液（キシダ化学株式会社製、試薬）を３０倍に純水で希釈した溶液（有効塩素濃度４８００ｍｇ／Ｌ）に３０重量％の硫酸アンモニウム水溶液を混合溶液内の有効塩素と窒素のモル比が１：１．２になるように混合し、反応混合物Ａを得た。
反応混合物Ｂ：
次亜塩素酸ナトリウム溶液（キシダ化学株式会社製、試薬）を３０倍に純水に希釈した溶液（有効塩素濃度４８００ｍｇ／Ｌ）に１モル／Ｌの水酸化ナトリウム水溶液を１．７％添加した後、３５重量％の臭化アンモニウム水溶液を混合溶液内の有効塩素と窒素のモル比が１：１．２になるように混合し、反応混合物Ｂを得た。
【００３５】
（有機高分子重合体）
重合体Ａ：ジメチルアミノエチルアクリレートメチルクロライド４級塩とアクリルアミドの共重合体からなるカチオン高分子（ナルコ社製、重量平均分子量：３０，０００，０００）
重合体Ｂ：アクリルアミドとアクリレートナトリウム塩の共重合体からなるアニオン高分子（ナルコ社製、平均分子量：５，０００，０００）
重合体Ｃ：ポリアクリルアミドのカチオン高分子（ナルコ社製、平均分子量：５，０００，０００）
【００３６】
（試験方法）
某板紙製造工場のパルプ工程から採取したパルプスラリーを脱水してパルプケーキを得た。予めパルプケーキのパルプ濃度を測定しておき、パルプ濃度が約１０ｇ／Ｌ（約１重量％）になるように水道水を加え、パルプが均一に分散するように、攪拌機を用いて回転数３００ｒｐｍで１５分間攪拌して、パルプスラリーを得た。
得られたパルプスラリーを１５Ｌずつ小分けし、上記の反応混合物を表１に示す濃度になるように添加した後、液温３６℃で表１に示す一定時間静置した。静置後、パルプスラリー（処理品）中の全残留塩素濃度（ｍｇ／Ｌ）をＤＰＤ法（ＪＩＳ  Ｋ０１０１）により測定した。
なお、比較対象は、反応混合物を添加しないパルプスラリー（無処理品：試験番号１〜４）である。
【００３７】
自動リテンション・フリーネス濾水度計（スペクトリス株式会社製、型式：ＤＦＲ０５）を用いて、図１に示すプロファイルに基づいて、各パルプスラリーに上記の硫酸アルミニウムおよび有機高分子重合体、一部では後から上記の反応混合物を添加し、９０秒間の動的濾水度（ｇ）試験直後の濾水中の濁度（ＮＴＵ）を測定した。試験開始０秒は、濾水度計の撹拌開始時とした。
上記の濾水度計は、複数の添加薬剤を添加口にセットし、図１に示すようなプロファイル、具体的には、添加薬剤の添加量および添加のタイミング、パルプスラリーの撹拌速度および撹拌時間、排出のタイミングを設定することにより、実機での抄紙工程水の種々の条件を再現し、それらの条件での動的濾水度および濁度を測定することができる。
【００３８】
試験番号１〜１７すべてに試験開始後１０秒で硫酸アルミニウムを添加した。試験番号１〜４は、比較例であり、試験番号５〜１７は本発明の実施例である。
試験番号７を除く５〜１７は、予め反応混合物を添加した実施例である。試験番号７は、予め反応混合物を添加せず、６０分間静置した後に、試験開始１５秒で反応混合物を添加した実施例である。
試験番号８は、試験開始１５秒でさらに反応混合物を添加した実施例である。
試験番号６〜１１、１３、１５および１７は、試験開始２０秒で任意の添加薬剤の有機高分子重合体をさらに添加した実施例である。
【００３９】
使用したパルプスラリーは次の物性値を有していた（硫酸アルミニウムは無添加である）。
パルプ濃度：７．９６ｇ／Ｌ
動的濾水度（ブランク）：５２５ｇ
濁度（ブランク）：５８４ＮＴＵ
動的濾水度および濁度の測定値から上記のブランクとの差を求めた。
例えば、試験番号１の動的濾水度および濁度の測定値がそれぞれ６２０ｇおよび１８４ＮＴＵであったことから、次式によりそれぞれのブランクとの差を求めた。
動的濾水度のブランクとの差＝６２０−５２５＝９５（ｇ）
濁度のブランクとの差＝１８４−５８４＝−４００（ＮＴＵ）
すなわち、動的濾水度のブランクとの差が大きい数値になる程、動的濾水度が高くなり、濾水性が向上し、濁度のブランクとの差が小さい数値になる程、濁度が低くなり、清澄になることを意味する。
【００４０】
得られた結果を、反応混合物の種類、静置時間（分）、静置後の全残留塩素濃度（ｍｇ／Ｌ）、硫酸アルミニウムの添加量（ｋｇ／ｔｏｎ）および有機高分子重合体の種類とその添加量（ｇ／ｔｏｎ）と共に表１に示す。表１中、硫酸アルミニウムと有機高分子重合体の添加量は、絶乾パルプに対する添加量である。
【００４１】
【表１】
2015214765.tif 000002
【００４２】
表１の結果から、次のことがわかる。
（１）硫酸アルミニウムと特定濃度の反応混合物とを共存させた場合（試験番号５、１２、１４および１６）、さらに有機高分子重合体を併用した場合（試験番号６〜１１、１３、１５および１７）には、硫酸アルミニウム単独の場合（試験番号１）と比較して、動的濾水度が顕著に向上し、濾水中の濁度が顕著に低下する（清澄になる）。
（２）硫酸アルミニウムと特定濃度の反応混合物とを共存させた場合（試験番号５、１２、１４および１６）には、従来の使用例である硫酸アルミニウムと有機カチオン高分子重合体とを併用する場合（試験番号２）と比較して、動的濾水度が同等以上に向上し、濾水中の濁度も低下する（清澄になる）。
濾水中の濁度が低下する（清澄になる）ことは、ピッチ成分が板紙に分散して歩留し、濾水中のピッチ成分の含有量が低下していることを意味し、これにより系内のピッチトラブルの減少がするものと推察される。
【図１】
2015214765.tif 000003